(57)【要約】【課題】ドライクリーニングした被洗物に対して、容易に且つ斑なく機能性を付与することができるドライクリーニング品の仕上げ加工方法を提供する。【解決手段】ドライクリーニングの乾燥工程において、仕上げ剤を含ませた生地と共に被洗物を乾燥することを特徴とするドライクリーニング品の仕上げ加工方法。【選択図】なし【特許請求の範囲】
【請求項１】
ドライクリーニングの乾燥工程において、仕上げ剤を含ませた生地と共に被洗物を乾燥することを特徴とするドライクリーニング品の仕上げ加工方法。
【請求項２】
生地に含ませる仕上げ剤の有効成分量を、被洗物１００質量部に対して０.０１〜３質量部とする請求項１に記載のドライクリーニング品の仕上げ加工方法。
【請求項３】
生地に含ませる仕上げ剤の有効成分量が、生地１００質量部に対して０.１〜３０質量部である請求項１又は請求項２に記載のドライクリーニング品の仕上げ加工方法。
【請求項４】
生地がポリエステル製のネットである請求項１ないし請求項３のいずれか１項に記載のドライクリーニング品の仕上げ加工方法。
【発明の詳細な説明】
【技術分野】
【０００１】
本発明は、ドライクリーニング品の仕上げ加工方法に関する。さらに詳しくは、本発明は、ドライクリーニングした被洗物に対して、容易に且つ斑なく機能性を付与することができるドライクリーニング品の仕上げ加工方法に関する。
【背景技術】
【０００２】
ドライクリーニングは、非水溶性であるターペンなどの石油系溶剤やテトラクロロエチレンなどのハロゲン化炭化水素系溶剤などを洗浄溶剤に用いて被洗物を洗濯する方法である。ドライクリーニングの主要な工程は、洗浄、脱液、乾燥の３工程である。近年、クリーニングに対する顧客の要求が高まっており、高級感を出すためにカチオン界面活性剤やシリコーンオイルなどを配合したドライクリーニング用仕上げ剤を用いて、柔軟性などの風合いを改善するための仕上げ加工が施されたり、撥水加工剤や防虫加工剤などの仕上げ剤を用いた洗浄以外の特殊な加工を行うことが多くなってきている。これらの仕上げ加工を施す方法としては、ドライクリーニングの洗浄溶剤の中に風合い改善剤などのドライクリーニング用仕上げ剤を添加して、ドライクリーニング用洗濯機でドライクリーニングを行う方法（チャージ法）や、乾燥時にドライクリーニング用仕上げ剤又はその希釈液を専用のスプレー機を用いて噴霧しドライクリーニングを行う方法（スプレー法）などがある。スプレー法は、少量の仕上げ剤で処理できる利点はあるが、例えば風合い加工を行うとき、表地は均一になるが裏地は不均一になるおそれがあり、さらにはスプレー機は別途に取り付ける必要があって高価となるために、全てのクリーニング店で容易に行える仕上げ加工方法とは言えない。チャージ法は、仕上げ剤による処理を均一にできるという利点はあるが、スプレー法に比べて多量の仕上げ剤が必要となる。さらには風合い改善や撥水加工に使用される仕上げ剤によっては、配合されているシリコーンオイルやフッ素系樹脂の影響で、ドライクリーニングの間やドライクリーニングの後の洗浄溶剤の精製工程である溶剤蒸留時に大幅な発泡が生じ、機械の運転に支障が出やすいという問題点もあり、使用が制限されることが多い。
これらの問題を解決するために、例えば、ドライクリーニングの間及びその後の溶剤蒸留時に発泡を生じないために、溶剤に混合してチャージ法にて使用することができ、被洗物に好ましい風合いを付与することにより風合い改質を行い、かつ防皺、皺伸び効果を有するためにノンアイロン仕上げを行うことができるドライクリーニング用仕上げ剤として、１分子中に少なくとも１個のポリオキシアルキレンエーテル基を側鎖として有するオルガノポリシロキサンを有効成分とするドライクリーニング用仕上げ剤が提案されている（特許文献１）。しかし、チャージ法であるがために、仕上げ剤の使用量が多くなることは言うまでもなく、また、風合い改善の効果も十分とは言えない。このような理由で、チャージ法においても全てのクリーニング店で容易に行うことができ、十分な効果を出す仕上げ加工方法は未だ開発されていないのが現状である。
【特許文献１】特開平５−１７１５６６号公報
【発明の開示】
【発明が解決しようとする課題】
【０００３】
本発明は、ドライクリーニングした被洗物に対して、容易に且つ斑なく機能性を付与することができるドライクリーニング品の仕上げ加工方法を提供することを目的としてなされたものである。
【課題を解決するための手段】
【０００４】
本発明者らは、上記の課題を解決すべく鋭意研究を重ねた結果、ドライクリーニングの乾燥工程において、ドライクリーニング用の仕上げ剤を含ませた生地と共に被洗物を乾燥することによって、被洗物に容易に且つ斑なく機能性を付与すことができることを見いだし、この知見に基づいて本発明を完成するに至った。
すなわち、本発明は、
（１）ドライクリーニングの乾燥工程において、仕上げ剤を含ませた生地と共に被洗物を乾燥することを特徴とするドライクリーニング品の仕上げ加工方法、
（２）生地に含ませる仕上げ剤の有効成分量を、被洗物１００質量部に対して０.０１〜３質量部とする(１)に記載のドライクリーニング品の仕上げ加工方法、
（３）生地に含ませる仕上げ剤の有効成分量が、生地１００質量部に対して０.１〜３０質量部である(１)又は(２)に記載のドライクリーニング品の仕上げ加工方法、及び、
（４）生地がポリエステル製のネットである(１)ないし(３)のいずれか１項に記載のドライクリーニング品の仕上げ加工方法、
を提供するものである。
【発明の効果】
【０００５】
本発明方法によれば、ドライクリーニング用機械を特に改良することもなく、被洗物に対して容易に且つ斑なく柔軟性、撥水性などの機能性を付与することができる。
【発明を実施するための最良の形態】
【０００６】
本発明のドライクリーニング品の仕上げ加工方法においては、ドライクリーニングの乾燥工程において、仕上げ剤を含ませた生地と共に被洗物を乾燥する。
本発明に用いる仕上げ剤としては、従来よりドライクリーニング用仕上げ剤として用いられているドライクリーニング用の洗浄溶剤に可溶な仕上げ剤を制限なく用いることができ、具体的には、柔軟剤、撥水剤、抗菌加工剤、防虫剤、仕上げ促進剤などの仕上げ剤を挙げることができる。仕上げ剤の市販品としては、例えば、柔軟剤［日華化学(株)、ドライファミトン(商品名)］、撥水剤［日華化学(株)、セルティガード(商品名)Ｐ］、抗菌加工剤［日華化学(株)、タッチアップ(商品名)Ｐ−４８０］、防虫剤［日華化学(株)、オーリス(登録商標)６４］、仕上げ促進剤［日華化学(株)、タッチアップ(商品名)Ａ−１００］などを挙げることができる。これらの仕上げ剤は、そのままで、あるいは、ドライクリーニング用の洗浄溶剤で希釈して生地に含ませて用いることができる。
【０００７】
本発明方法において、ドライクリーニング品の加工に使用する仕上げ剤は、ドライクリーニングで使用する洗浄溶剤で希釈して希釈液として使用することが好ましい。仕上げ剤を希釈液として使用することにより、仕上げ加工の作業性と被洗物に対する加工の均一性を向上することができる。仕上げ剤の希釈割合は、使用する仕上げ剤の粘度、有効成分濃度などに応じて適宜選択することができるが、通常は１００質量倍以下であることが好ましい。本発明方法において、生地に含ませる仕上げ剤の有効成分量は、生地１００質量部に対して０.１〜３０質量部であることが好ましく、０.５〜１０質量部であることがより好ましい。生地に含ませる仕上げ剤の有効成分量は、仕上げ剤の有効成分濃度、生地の枚数などを選択することにより調整することができる。生地に含ませる仕上げ剤の有効成分量が生地１００質量部に対して０.１質量部未満であると、仕上げ剤の機能を十分に被洗物に付与することが困難となるおそれや、被洗物の乾燥に時間がかかるなど乾燥性に問題を生じるおそれがある。生地に含ませる仕上げ剤の有効成分量が生地１００質量部に対して３０質量部を超えると、仕上げ剤の機能を被洗物に斑なく付与することが困難となるおそれがある。
【０００８】
本発明方法において、仕上げ剤を含ませる生地の材質に特に制限はなく、例えば、綿、麻、羊毛などの天然繊維、セルロースなどの再生繊維、アセテートなどの半合成繊維、ポリエステル、アクリル、ポリアミド、ポリオレフィン、ポリ塩化ビニル、ポリウレタンなどの合成繊維、これらの混合繊維などを挙げることができる。仕上げ剤を含ませる生地の形態に特に制限はなく、例えば、織物、編み物、組み物、不織布、ネットなどを挙げることができる。ネットとしては、例えば、ポリエチレン製、ポリエステル製、ナイロン製などの織物、編み物などを挙げることができる。これらの中で、ポリエステル製のネットは、仕上げ剤の被洗物への移行性に優れ、乾燥が速く、安価であり、洗濯ネットとして市販品を容易に入手し得るので好適に用いることができる。市販の洗濯ネットとしては、例えば、クリーニング店向けに販売されているシルキーネット(商品名)［ライト(株)］、スーパーネット(商品名)［ライト(株)］、Ｐコックネット(商品名)［(株)中村商店］、テトロンネット(商品名)［(株)中村商店］などを挙げることができる。本発明方法に用いるポリエステル製のネットは、仕上げ剤の被洗物への移行性の面からは、厚手の編み物より薄手の織物の方が好ましく、網目が細かい方が好ましい。
【０００９】
本発明方法に用いる生地の大きさに特に制限はなく、衣類などの被洗物の乾燥に支障をきたさない範囲で、乾燥機の大きさなどに応じて適宜選択することができ、通常は３０ｃｍ×３０ｃｍ〜１２０ｃｍ×１２０ｃｍの大きさであることが好ましい。また、用いる生地は１枚とすることができ、複数枚を使用することもできるが、仕上げ剤の被洗物への移行性の面より複数枚を使用することが好ましい。
本発明方法において、生地に含ませる仕上げ剤又はその希釈液の含浸量に特に制限はなく、生地の素材や形態、また、仕上げ剤の有効成分量や希釈に用いるクリーニング用の洗浄溶剤の種類などに応じて適宜選択することができるが、生地１００質量部に対して３０〜４００質量部であることが好ましく、液だれをしない程度に仕上げ剤又はその希釈液を含ませることが好ましい。
【００１０】
本発明のドライクリーニング品の仕上げ加工方法において、生地に含ませる仕上げ剤の有効成分量は、被洗物１００質量部に対して０.０１〜３質量部であることが好ましく、０.１〜２質量部であることがより好ましい。生地に含ませる仕上げ剤の有効成分量が被洗物１００質量部に対して０.０１質量部未満であると、仕上げ剤の機能を十分に被洗物に付与することが困難となるおそれがある。生地に含ませる仕上げ剤の有効成分量が被洗物１００質量部に対して３質量部を超えると、仕上げ剤の機能付与効果の向上に限度があり、経済性が損なわれるおそれがある。
本発明方法において、生地に含ませる仕上げ剤又はその希釈液の量は、被洗物１ｋｇ当たり２０〜３００ｍＬであることが好ましい。生地に含ませる仕上げ剤又はその希釈液の量が被洗物１ｋｇ当たり２０ｍＬ未満であると、仕上げ剤の被洗物への移行性が十分に発現しないために、仕上げ剤の機能を斑なく付与することが困難となるおそれがある。生地に含ませる仕上げ剤又はその希釈液の量が被洗物１ｋｇ当たり３００ｍＬを超えると、被洗物の乾燥に時間がかかるなど乾燥性に問題を生じるおそれがある。
【００１１】
本発明のドライクリーニング品の仕上げ加工方法に用いるドライクリーニング用の洗浄溶剤に特に制限はなく、従来よりドライクリーニングに用いられている洗浄溶剤を用いることができ、例えば、パラフィン、オレフィン、ナフテン、芳香族炭化水素などの単独又は混合物からなる石油系溶剤、テトラクロロエチレンなどのハロゲン化炭化水素系溶剤、ＨＣＦＣ−２２５、ペンタフルオロブタンなどのフロン系溶剤、デカメチルテトラシロキサン、デカメチルシクロペンタシロキサンなどのシリコーン系溶剤などを挙げることができる。
本発明方法において、仕上げ剤を含ませた生地と共に乾燥する被洗物は、通常の洗浄工程を経て最終的に乾燥工程を行う脱液後の状態、すなわち、被洗物１００質量部に対してドライクリーニング用の洗浄溶剤が約１５〜２５質量部残留した状態のものを用いることが好ましい。これより乾燥した状態の被洗物に本発明のドライクリーニング品の仕上げ加工方法を適用する場合には、ドライクリーニング用の洗浄溶剤が被洗物１００質量部に対して約１５〜２５質量部含まれるように調整した後に、仕上げ加工を行うことが好ましい。
本発明のドライクリーニング品の仕上げ加工方法に用いるドライクリーニング機に特に制限はなく、コールドマシン、ホットマシンのいずれをも用いることができる。コールドマシンは、洗浄工程、脱液工程及び乾燥工程をそれぞれ別個の３台で処理する機械、又は、一体となった洗濯、脱液機と乾燥機の２台で処理する機械であり、石油系溶剤で主に用いられている。ホットマシンは、洗浄、脱液、乾燥を１台の機械で行うものであり、合成溶剤で主に用いられている。ホットマシンを使用する場合には、乾燥工程に移行する前にドアを開けて、仕上げ剤又はその希釈液を含ませた生地を投入することができる。
【実施例】
【００１２】
以下に、実施例を挙げて本発明をさらに詳細に説明するが、本発明はこれらの実施例によりなんら限定されるものではない。
なお、実施例及び比較例において、ドライクリーニング品の柔軟性、乾燥性及び撥水性は、下記の方法により評価した。
（１）柔軟性
実施例１〜１１及び比較例１〜２において得られた評価試験布を、２０℃、６５％ＲＨの室内に１時間放置したのち、柔軟性を触感法により以下の５段階の評価基準に従って評価した。なお、性能がわずかに良好な場合には等級に「＋」をつけ、性能がわずかに劣る場合には等級に「−」をつけた。数値が小さいほど粗硬であり、数値が大きいほど柔軟性が良好である。
１：硬く感じる。
２：やや硬く感じる。
３：やや柔らかく感じる。
４：柔らかく感じる。
５：非常に柔らかく感じる。
（ｂ）乾燥性
実施例１〜１１及び比較例１〜２において得られた評価試験布のうち、紳士用スーツ及び婦人用セーターについて、２０℃、６５％ＲＨの室内に１時間放置したのち、乾燥性を触感法により以下の３段階の評価基準に従って評価した。なお、性能がわずかに良好な場合には等級に「＋」をつけ、性能がわずかに劣る場合には等級に「−」をつけた。数値が小さいほど乾燥性が悪く、数値が大きいほど乾燥性が良好である。
１：衣類に湿潤を感じる。
２：衣類にわずかに湿潤を感じる。
３：衣類に湿潤を感じない。
（３）撥水性
実施例１２〜１４及び比較例３において得られた評価試験布を、２０℃、６０％ＲＨの室内に１時間放置したのち、撥水性をＪＩＳ Ｌ １０９２(１９９８) ６.２ 撥水度試験（スプレー試験）に準じて、下記の５段階の基準で評価した。なお、性能がわずかに良好な場合には等級に「＋」をつけ、性能がわずかに劣る場合には等級に「−」をつけた。数値が小さいほど撥水性が悪く、数値が大きいほど撥水性が良好である。
１：表面全体に湿潤を示すもの。
２：表面の半分に湿潤を示し、小さな個々の湿潤が布を浸透する状態を示すもの。
３：表面に小さな個々の水滴状の湿潤を示すもの。
４：表面に湿潤しないが、小さな水滴状の付着を示すもの。
５：表面に湿潤や水滴の付着がないもの。
【００１３】
実施例１
評価試験布としての綿メリヤス（目付２５０ｇ／ｍ2）、ウールサージ（目付２７０ｇ／ｍ2）、アクリルメリヤス（目付２３０ｇ／ｍ2）及びポリエステルジャージ（目付２００ｇ／ｍ2）のそれぞれ２０ｃｍ×２０ｃｍの大きさのもの各１枚、ウール１００％の紳士用スーツ（表地ウール１００％、裏地ナイロン１００％）１着、アクリル１００％の婦人用セーター（表地、裏地共にアクリル１００％）１着、並びに、負荷布としてのウール１００％の紳士用スーツ１３ｋｇを、ドライクリーニング用の洗浄溶剤であるノルマルデカンに浸したのち、絞り率２０質量％に脱液し、石油系溶剤回収乾燥機［三洋電機テクノクリエイト(株)、ＳＣＤ−４１６１、１６ｋｇ機］に入れた。被洗物の合計質量は、１６ｋｇであった。さらに石油系溶剤回収乾燥機の中に、ドライクリーニング用柔軟剤［日華化学(株)、ドライファミトン(商品名)、有効成分６０質量％］５０ｍＬ（約４８ｇ）をノルマルデカンで５００ｍＬに希釈した希釈液を綿メリヤス（目付２５０ｇ／ｍ2、５０ｃｍ×５０ｃｍ）２枚に含ませた（１枚あたりの含浸量２５０ｍＬ）ものを入れて、５５℃で２０分間同時に乾燥させた。
柔軟性は、綿メリヤスが３+、ウールサージが４、アクリルメリヤスが４+、ポリエステルジャージが４、紳士用スーツの表地ウールが４、裏地ナイロンが３、婦人用セーターの表地アクリルが５、裏地アクリルが４であった。乾燥性の評価において、紳士用スーツ、婦人用セーター共に、湿潤は感じられなかった。
【００１４】
実施例２
ドライクリーニング用柔軟剤の希釈液を含ませる生地を、綿メリヤス（目付２５０ｇ／ｍ2、５０ｃｍ×５０ｃｍ）２枚に換えて、アクリルメリヤス（目付２３０ｇ／ｍ2、５０ｃｍ×５０ｃｍ）２枚を使用した（１枚あたりの含浸量２５０ｍＬ）以外は、実施例１と同様にして、乾燥させた。
柔軟性は、綿メリヤスが４、ウールサージが４、アクリルメリヤスが４+、ポリエステルジャージが４、紳士用スーツの表地ウール、裏地ナイロンが共に４、婦人用セーターの表地アクリル、裏地アクリルが共に５であった。乾燥性の評価において、紳士用スーツ、婦人用セーター共に、湿潤は感じられなかった。
実施例３
ドライクリーニング用柔軟剤の希釈液を含ませる生地を、綿メリヤス（目付２５０ｇ／ｍ2、５０ｃｍ×５０ｃｍ）２枚に換えて、ポリエステルジャージ（目付２００ｇ／ｍ2、５０ｃｍ×５０ｃｍ）２枚を使用した（１枚あたりの含浸量２５０ｍＬ）以外は、実施例１と同様にして、乾燥させた。
柔軟性は、綿メリヤスが４、ウールサージが４+、アクリルメリヤスが５、ポリエステルジャージが４、紳士用スーツの表地ウール、裏地ナイロンが共に４、婦人用セーターの表地アクリル、裏地アクリルが共に５であった。乾燥性の評価において、紳士用スーツ、婦人用セーター共に、湿潤は感じられなかった。
実施例４
ドライクリーニング用柔軟剤の希釈液を含ませる生地を、綿メリヤス（目付２５０ｇ／ｍ2、５０ｃｍ×５０ｃｍ）２枚に換えて、ウールサージ（目付２７０ｇ／ｍ2、５０ｃｍ×５０ｃｍ）４枚を使用した（１枚あたりの含浸量１２５ｍＬ）以外は、実施例１と同様にして、乾燥させた。
柔軟性は、綿メリヤスが４、ウールサージが４、アクリルメリヤスが５、ポリエステルジャージが４、紳士用スーツの表地ウール、裏地ナイロンが共に４、婦人用セーターの表地アクリル、裏地アクリルが共に５であった。乾燥性の評価において、紳士用スーツ、婦人用セーター共に、湿潤は感じられなかった。
【００１５】
実施例５
ドライクリーニング用柔軟剤の希釈液を含ませる生地を、綿メリヤス（目付２５０ｇ／ｍ2、５０ｃｍ×５０ｃｍ）２枚に換えて、ウールサージ（目付２７０ｇ／ｍ2、９０ｃｍ×９０ｃｍ）２枚を使用した（１枚あたりの含浸量２５０ｍＬ）以外は、実施例１と同様にして、乾燥させた。
柔軟性は、綿メリヤスが３+、ウールサージが４、アクリルメリヤスが４+、ポリエステルジャージが４、紳士用スーツの表地ウール、裏地ナイロンが共に４、婦人用セーターの表地アクリル、裏地アクリルが共に５であった。乾燥性の評価において、紳士用スーツ、婦人用セーター共に、湿潤は感じられなかった。
実施例６
ドライクリーニング用柔軟剤の希釈液を含ませる生地を、綿メリヤス（目付２５０ｇ／ｍ2、５０ｃｍ×５０ｃｍ）２枚に換えて、ポリエステル製ネット［(株)中村商店、Ｐコックネット大(商品名)、７２ｃｍ×８０ｃｍ、約９０ｇ］４枚を使用した（１枚あたりの含浸量１２５ｍＬ）以外は、実施例１と同様にして、乾燥させた。
柔軟性は、綿メリヤスが４、ウールサージが４+、アクリルメリヤスが５、ポリエステルジャージが４+、紳士用スーツの表地ウール、裏地ナイロンが共に５、婦人用セーターの表地アクリル、裏地アクリルが共に５であった。乾燥性の評価において、紳士用スーツ、婦人用セーター共に、湿潤は感じられなかった。
実施例７
ドライクリーニング用柔軟剤の希釈液を含ませる生地を、綿メリヤス（目付２５０ｇ／ｍ2、５０ｃｍ×５０ｃｍ）２枚に換えて、ポリエステル製ネット［(株)中村商店、テトロンネット大(商品名)、７３ｃｍ×８６ｃｍ、約２８０ｇ］４枚を使用した（１枚あたりの含浸量１２５ｍＬ）以外は、実施例１と同様にして、乾燥させた。
柔軟性は、綿メリヤスが４、ウールサージが４+、アクリルメリヤスが４+、ポリエステルジャージが４、紳士用スーツの表地ウール、裏地ナイロンが共に５、婦人用セーターの表地アクリル、裏地アクリルが共に５であった。乾燥性の評価において、紳士用スーツ、婦人用セーター共に、湿潤は感じられなかった。
【００１６】
実施例８
ドライクリーニング用柔軟剤［日華化学(株)、ドライファミトン(商品名)、有効成分６０質量％］５０ｍＬをノルマルデカンで２６０ｍＬに希釈した希釈液を用い、希釈液を含ませる生地を、綿メリヤス（目付２５０ｇ／ｍ2、５０ｃｍ×５０ｃｍ）２枚に換えて、ポリエステル製ネット［(株)中村商店、Ｐコックネット大(商品名)、７２ｃｍ×８０ｃｍ、約９０ｇ］２枚を使用した（１枚あたりの含浸量１３０ｍＬ）以外は、実施例１と同様にして、乾燥させた。
柔軟性は、綿メリヤスが３+、ウールサージが４、アクリルメリヤスが４+、ポリエステルジャージが４、紳士用スーツの表地ウール、裏地ナイロンが共に４、婦人用セーターの表地アクリルが５、裏地アクリルが４であった。乾燥性の評価において、紳士用スーツ、婦人用セーター共に、湿潤は感じられなかった。
実施例９
ドライクリーニング用柔軟剤［日華化学(株)、ドライファミトン(商品名)、有効成分６０質量％］５０ｍＬをノルマルデカンで１,０００ｍＬに希釈した希釈液を用い、希釈液を含ませる生地を、綿メリヤス（目付２５０ｇ／ｍ2、５０ｃｍ×５０ｃｍ）２枚に換えて、ポリエステル製ネット［(株)中村商店、Ｐコックネット大(商品名)、７２ｃｍ×８０ｃｍ、約９０ｇ］８枚を使用した（１枚あたりの含浸量１２５ｍＬ）以外は、実施例１と同様にして、乾燥させた。
柔軟性は、綿メリヤスが４、ウールサージが４+、アクリルメリヤスが５、ポリエステルジャージが４+、紳士用スーツの表地ウール、裏地ナイロンが共に５、婦人用セーターの表地アクリル、裏地アクリルが共に５であった。乾燥性の評価において、紳士用スーツ、婦人用セーター共に、湿潤は感じられなかった。
【００１７】
実施例１０
ドライクリーニング用柔軟剤［日華化学(株)、ドライファミトン(商品名)、有効成分６０質量％］５０ｍＬをノルマルデカンで２,０００ｍＬに希釈した希釈液を用い、希釈液を含ませる生地を、綿メリヤス（目付２５０ｇ／ｍ2、５０ｃｍ×５０ｃｍ）２枚に換えて、ポリエステル製ネット［(株)中村商店、Ｐコックネット大(商品名)、７２ｃｍ×８０ｃｍ、約９０ｇ］１６枚を使用した（１枚あたりの含浸量１２５ｍＬ）以外は、実施例１と同様にして、乾燥させた。
柔軟性は、綿メリヤスが４、ウールサージが５、アクリルメリヤスが５、ポリエステルジャージが４+、紳士用スーツの表地ウール、裏地ナイロンが共に５、婦人用セーターの表地アクリル、裏地アクリルが共に５であった。乾燥性の評価において、紳士用スーツ、婦人用セーター共に、湿潤は感じられなかった。
実施例１１
ドライクリーニング用柔軟剤［日華化学(株)、ドライファミトン(商品名)、有効成分６０質量％］５０ｍＬをノルマルデカンで３,９００ｍＬに希釈した希釈液を用い、希釈液を含ませる生地を、綿メリヤス（目付２５０ｇ／ｍ2、５０ｃｍ×５０ｃｍ）２枚に換えて、ポリエステル製ネット［(株)中村商店、Ｐコックネット大(商品名)、７２ｃｍ×８０ｃｍ、約９０ｇ］３０枚を使用した（１枚あたりの含浸量１３０ｍＬ）以外は、実施例１と同様にして、乾燥させた。
柔軟性は、綿メリヤスが４、ウールサージが５、アクリルメリヤスが５、ポリエステルジャージが５、紳士用スーツの表地ウール、裏地ナイロンが共に５、婦人用セーターの表地アクリル、裏地アクリルが共に５であった。乾燥性の評価において、紳士用スーツ、婦人用セーター共に、湿潤は感じられなかったが、わずかに爽快感に欠ける感じがあった。
【００１８】
比較例１
実施例１と同じ評価試験布及び負荷布をドライクリーニング用の洗浄溶剤であるノルマルデカンに浸したのち、絞り率２０質量％に脱液し、石油系溶剤回収乾燥機［三洋電機テクノクリエイト(株)、ＳＣＤ−４１６１、１６ｋｇ機］に入れた中に、ドライクリーニング用柔軟剤［日華化学(株)、ドライファミトン(商品名)、有効成分６０質量％］５０ｍＬをノルマルデカンで２,０００ｍＬに希釈した希釈液を、乾燥機に取り付けたスプレー機［(株)ムロヅミ、ニッカオート(商品名)Ｓ−１］で噴霧処理したのち、５５℃で２０分間乾燥させた。
柔軟性は、綿メリヤスが３+、ウールサージが４、アクリルメリヤスが４+、ポリエステルジャージが４、紳士用スーツの表地ウールが４、裏地ナイロンが３、婦人用セーターの表地アクリルが５、裏地アクリルが３であった。乾燥性の評価において、紳士用スーツ、婦人用セーター共に、湿潤は感じられなかった。
比較例２
実施例１と同じ評価試験布及び負荷布を石油系ドライクリーニング機［(株)山本製作所、ＤＯ１−１６ＬＤ］に入れた中に、ドライクリーニング用の洗浄溶剤ノルマルデカン６０Ｌとドライクリーニング用柔軟剤［日華化学(株)、ドライファミトン(商品名)、有効成分６０質量％］５０ｍＬとを加えて５分間洗浄したのち、脱液して絞り率２０質量％としたものを、石油系溶剤回収乾燥機［三洋電機テクノクリエイト(株)、ＳＣＤ−４１６１、１６ｋｇ機］に入れて、５５℃で２０分間乾燥させた。
柔軟性は、綿メリヤスが２、ウールサージが３-、アクリルメリヤスが３+、ポリエステルジャージが３、紳士用スーツの表地ウール、裏地ナイロンが共に３、婦人用セーターの表地アクリル、裏地アクリルが共に３であった。乾燥性の評価において、紳士用スーツ、婦人用セーター共に、湿潤は感じられなかった。
実施例１〜１１及び比較例１〜２の結果を、第１表に示す。
【００１９】
【表１】
2008081856.tif 000002
【００２０】
【表２】
2008081856.tif 000003
【００２１】
第１表に見られるように、柔軟剤を含ませた生地と共に被洗物を乾燥した実施例１〜１１のドライクリーニング品の仕上げ加工方法によれば、従来のドライクリーニング品の仕上げ加工方法である柔軟剤希釈液を被洗物に噴霧処理して乾燥した比較例１、及び、柔軟剤を洗浄溶剤に添加した比較例２に比べて、柔軟性で優れた結果が得られ、また、乾燥性にも問題のないことが分かる。
【００２２】
実施例１２
評価試験布としての綿ブロード（目付１３０ｇ／ｍ2）、ポリエステルツィール（目付１１５ｇ／ｍ2）のそれぞれ２０ｃｍ×２０ｃｍの大きさのもの各１枚、紳士用コート（表地カシミヤ１００％、裏地ナイロン１００％）１着、及び、負荷布としてのウール１００％の紳士用スーツ１０ｋｇを、洗浄機能付き乾燥機［三菱重工業(株)、三菱ドライクリーナーΣシリーズ(商品名)、ＭＳ１２Ｖ］に入れた。被洗物の合計質量は、１２ｋｇであった。洗浄機能付き乾燥機の中に、ドライクリーニング用の洗浄溶剤であるテトラクロロエチレンを入れて浸漬したのち、絞り率２０質量％に脱液した。次に、ドライクリーニング用撥水剤［日華化学(株)、セルティガード(商品名)Ｐ、有効成分３質量％］１００ｍＬ（約１３４ｇ）をテトラクロロエチレンで２,０００ｍＬに希釈した希釈液をポリエステル製ネット［(株)中村商店、Ｐコックネット大(商品名)、７２ｃｍ×８０ｃｍ、約９０ｇ］１６枚に含ませて（１枚あたりの含浸量１２５ｍＬ）、乾燥機内に加えて、５５℃で１５分間乾燥させた。
撥水性の評価において、綿ブロードは、表面に小さな個々の水滴状の湿潤が認められた。ポリエステルツィールは、表面に湿潤しないが、小さな水滴状の付着が認められた。紳士用コートは、表地カシミヤ、裏地ナイロン共に、表面に小さな個々の水滴状の湿潤が認められた。
【００２３】
実施例１３
ドライクリーニング用撥水剤の希釈液として、ドライクリーニング用撥水剤［日華化学(株)、セルティガード(商品名)Ｐ、有効成分３質量％］２００ｍＬ（約２６８ｇ）をテトラクロロエチレンで２,０００ｍＬに希釈した希釈液を用いた以外は、実施例１２と同様にして、乾燥させた。
撥水性の評価において、綿ブロードは、表面に湿潤しないが、小さな水滴状の付着が認められた。ポリエステルツィールは、表面に湿潤や水滴の付着が認められなかった。紳士用コートは、表地カシミヤ、裏地ナイロン共に、表面に湿潤しないが、小さな水滴状の付着が認められた。
実施例１４
ドライクリーニング用撥水剤の希釈液として、ドライクリーニング用撥水剤［日華化学(株)、セルティガード(商品名)Ｐ、有効成分３質量％］４００ｍＬ（約５３６ｇ）をテトラクロロエチレンで２,０００ｍＬに希釈した希釈液を用いた以外は、実施例１２と同様にして、乾燥させた。
撥水性の評価において、綿ブロードは、表面に湿潤しないが、小さな水滴状の付着がわずかに認められた。ポリエステルツィールは、表面に湿潤や水滴の付着が認められなかった。紳士用コートは、表地カシミヤ、裏地ナイロン共に、表面に湿潤や水滴の付着が認められなかった。
【００２４】
比較例３
実施例１２と同じ評価試験布及び負荷布を洗浄機能付き乾燥機［三菱重工業(株)、三菱ドライクリーナーΣシリーズ(商品名)、ＭＳ１２Ｖ］に入れた中に、ドライクリーニング用の洗浄溶剤であるテトラクロロエチレンを入れて浸漬したのち、絞り率２０質量％に脱液した。次に、ドライクリーニング用撥水剤［日華化学(株)、セルティガード(商品名)Ｐ、有効成分３質量％］２００ｍＬ（約１３４ｇ）をテトラクロロエチレンで２,０００ｍＬに希釈した希釈液を、乾燥機に付属しているスプレー機で噴霧処理したのち、５５℃で１５分間乾燥させた。
撥水性の評価において、綿ブロードは、表面に小さな個々の水滴状の湿潤が認められた。ポリエステルツィールは、表面に湿潤しないが、小さな水滴状の付着が認められた。紳士用コートの表地カシミヤは、表面に小さな個々の水滴状の湿潤が多く認められた。紳士用コートの裏地ナイロンは、表面の半分に湿潤が認められ、小さな個々の湿潤が布を浸透する状態であった。
比較例４
実施例１２同じ評価試験布及び負荷布を洗浄機能付き乾燥機［三菱重工業(株)、三菱ドライクリーナーΣシリーズ(商品名)、ＭＳ１２Ｖ］に入れた中に、ドライクリーニング用の洗浄溶剤テトラクロロエチレン４０Ｌとドライクリーニング用撥水剤［日華化学(株)、セルティガード(商品名)Ｐ、有効成分３質量％］２００ｍＬ（約１３４ｇ）とを加えて洗浄操作を行ったところ、洗浄槽内の泡立ちが多くなりすぎたので加工を中断した。
実施例１２〜１４及び比較例３〜４の結果を、第２表に示す。
【００２５】
【表３】
2008081856.tif 000004
【００２６】
第２表に見られるように、撥水剤を含ませたネットと共に被洗物を乾燥した実施例１２〜１４のドライクリーニング品の仕上げ加工方法によれば、従来のドライクリーニング品の仕上げ加工方法である撥水剤希釈液を被洗物に噴霧処理して乾燥した比較例３に比べて、撥水性で優れた結果が得られている。また、洗浄溶剤に撥水剤を添加した比較例４では、洗浄槽内の泡立ちが多くなり、洗浄操作を継続することができない。
【産業上の利用可能性】
【００２７】
本発明のドライクリーニング品の仕上げ加工方法によれば、特に新たな設備を必要とすることもなく、ドライクリーニング用仕上げ剤を含ませた生地と共に被洗物を乾燥することによって、被洗物に容易に且つ斑なく仕上げ効果を付与することができるために、経済的に安定した品質を有するドライクリーニング品を提供することが可能になる。